【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
Ｆｅ−Ｚｎ合金めっき相を少なくとも鋼板の片面に有し、かつ、めっき面に平坦部を有し、平坦部表面に微細凹凸を有する合金化溶融亜鉛めっき鋼板。
【請求項２】
めっき面平坦部の微細凹凸は、粗さ曲線の凹凸の平均間隔（Ｓｍ）が７００ｎｍ以下であることを特徴とする請求項１に記載の合金化溶融亜鉛めっき鋼板。
【請求項３】
めっき面平坦部の微細凹凸は、粗さ曲線の凹凸の平均間隔（Ｓｍ）が９０３ｎｍ以下であることを特徴とする請求項１に記載の合金化溶融亜鉛めっき鋼板。
【請求項４】
めっき面平坦部の微細凹凸は、粗さ曲線のスキューネス（Ｓｋ）が０．３以下であることを特徴とする請求項１〜３のいずれかに記載の合金化溶融亜鉛めっき鋼板。
【請求項５】
微細凹凸が、凸部と、前記凸部により囲まれる不連続な凹部で構成される網目状構造を有することを特徴とする請求項１〜４のいずれかに記載の合金化溶融亜鉛めっき鋼板。
【請求項６】
微細凹凸が、凸部と、前記凸部により囲まれる不連続な凹部で構成される網目状構造を有するとともに、前記網目状構造は、凹部の平面構造を円と仮定した場合、その平均直径が５ｎｍ以上５００ｎｍ以下であることを特徴とする請求項１〜４のいずれかに記載の合金化溶融亜鉛めっき鋼板。
【請求項７】
微細凹凸が、凸部と、前記凸部により囲まれる不連続な凹部で構成される網目状構造を有するとともに、前記不連続な凹部の数は、１μｍ2当たり５個以上であることを特徴とする請求項１〜４のいずれかに記載の合金化溶融亜鉛めっき鋼板。
【請求項８】
前記不連続な凹部の数は、１μｍ2当たり５個以上であることを特徴とする請求項６に記載の合金化溶融亜鉛めっき鋼板。
【請求項９】
微細凹凸が、微細粒状突起物で形成される微細凹凸を有することを特徴とする請求項１に記載の合金化溶融亜鉛めっき鋼板。
【請求項１０】
微細粒状突起物が、直径が５ｎｍ以上５００ｎｍ以下且つ高さが５ｎｍ以上５００ｎｍ以下の範囲内の粒状突起物であることを特徴とする請求項９に記載の合金化溶融亜鉛めっき鋼板。
【請求項１１】
めっき面平坦部の微細凹凸が、平坦部全体に対する面積率として３０％以上存在することを特徴とする請求項１〜１０のいずれかに記載の合金化溶融亜鉛めっき鋼板。
【請求項１２】
めっき面平坦部の微細凹凸の少なくとも凸部表面がめっき皮膜表層のＦｅ−Ｚｎ合金よりも高融点の物質で構成されていることを特徴とする請求項１〜１１のいずれかに記載の合金化溶融亜鉛めっき鋼板。
【請求項１３】
めっき皮膜表層のＦｅ−Ｚｎ合金よりも高融点の物質がＺｎまたはＺｎとＦｅ及び／又はＡｌを含む酸化物及び／又は水酸化物からなることを特徴とする請求項１２に記載の合金化溶融亜鉛めっき鋼板。
【請求項１４】
ＺｎまたはＺｎとＦｅ及び／又はＡｌを含む酸化物及び／又は水酸化物からなる層の平均厚さが１０ｎｍ以上、５００ｎｍ以下であることを特徴とする請求項１３に記載の合金化溶融亜鉛めっき鋼板。
【請求項１５】
めっき表面における平坦部の面積率が２０％以上、８０％以下であることを特徴とする請求項１〜１４のいずれかに記載の合金化溶融亜鉛めっき鋼板。
【手続補正２】
【補正対象書類名】明細書
【補正対象項目名】００１９
【補正方法】変更
【補正の内容】
【００１９】
第２発明は、第１発明において、めっき面平坦部の微細凹凸は、粗さ曲線の凹凸の平均間隔（Ｓｍ）が７００ｎｍ以下であることを特徴とする合金化溶融亜鉛めっき鋼板を提供する。
第３発明は、第１発明において、めっき面平坦部の微細凹凸は、粗さ曲線の凹凸の平均間隔（Ｓｍ）が９０３ｎｍ以下であることを特徴とする合金化溶融亜鉛めっき鋼板を提供する。
【手続補正３】
【補正対象書類名】明細書
【補正対象項目名】００２０
【補正方法】変更
【補正の内容】
【００２０】
第４発明は、第１〜第３発明において、めっき面平坦部の微細凹凸は、粗さ曲線のスキューネス（Ｓｋ）が０．３以下であることを特徴とする合金化溶融亜鉛めっき鋼板を提供する。


【手続補正４】
【補正対象書類名】明細書
【補正対象項目名】００２１
【補正方法】変更
【補正の内容】
【００２１】
第５発明は、第１〜第４発明において、微細凹凸が、凸部と、前記凸部により囲まれる不連続な凹部で構成される網目状構造を有することを特徴とする合金化溶融亜鉛めっき鋼板を提供する。
第６発明は、第１〜第４発明において、微細凹凸が、凸部と、前記凸部により囲まれる不連続な凹部で構成される網目状構造を有するとともに、前記網目状構造は、凹部の平面構造を円と仮定した場合、その平均直径が５ｎｍ以上５００ｎｍ以下であることを特徴とする合金化溶融亜鉛めっき鋼板を提供する。
第７発明は、第１〜第４発明において、微細凹凸が、凸部と、前記凸部により囲まれる不連続な凹部で構成される網目状構造を有するとともに、前記不連続な凹部の数は、１μｍ2当たり５個以上であることを特徴とする合金化溶融亜鉛めっき鋼板を提供する。
第８発明は、第６発明において、前記不連続な凹部の数は、１μｍ2当たり５個以上であることを特徴とする合金化溶融亜鉛めっき鋼板を提供する。
【手続補正５】
【補正対象書類名】明細書
【補正対象項目名】００２２
【補正方法】変更
【補正の内容】
【００２２】
第９発明は、第１発明において、微細凹凸が微細粒状突起物で形成される微細凹凸を有することを特徴とする合金化溶融亜鉛めっき鋼板を提供する。


【手続補正６】
【補正対象書類名】明細書
【補正対象項目名】００２３
【補正方法】変更
【補正の内容】
【００２３】
第１０発明は、第９発明において、微細粒状突起物が、直径が５ｎｍ以上５００ｎｍ以下且つ高さが５ｎｍ以上５００ｎｍ以下の範囲内の粒状突起物であることを特徴とする合金化溶融亜鉛めっき鋼板を提供する。


【手続補正７】
【補正対象書類名】明細書
【補正対象項目名】００２４
【補正方法】変更
【補正の内容】
【００２４】
第１１発明は、第１〜１０発明において、めっき面平坦部の微細凹凸が、平坦部全体に対する面積率として３０％以上存在することを特徴とする合金化溶融亜鉛めっき鋼板を提供する。


【手続補正８】
【補正対象書類名】明細書
【補正対象項目名】００２５
【補正方法】変更
【補正の内容】
【００２５】
第１２発明は、第１〜第１１発明において、微細凹凸の少なくとも凸部表面がめっき皮膜表層のＦｅ−Ｚｎ合金よりも高融点の物質で構成されていることを特徴とする合金化溶融亜鉛めっき鋼板を提供する。


【手続補正９】
【補正対象書類名】明細書
【補正対象項目名】００２６
【補正方法】変更
【補正の内容】
【００２６】
第１３発明は、第１２発明において、めっき皮膜表層のＦｅ−Ｚｎ合金よりも高融点の物質がＺｎまたはＺｎとＦｅ及び／又はＡｌを含む酸化物及び／又は水酸化物からなることを特徴とする合金化溶融亜鉛めっき鋼板を提供する。


【手続補正１０】
【補正対象書類名】明細書
【補正対象項目名】００２７
【補正方法】変更
【補正の内容】
【００２７】
第１４発明は、第１３発明において、ＺｎまたはＺｎとＦｅ及び／又はＡｌを含む酸化物及び／又は水酸化物からなる層の平均厚さが１０ｎｍ以上、５００ｎｍ以下であることを特徴とする合金化溶融亜鉛めっき鋼板を提供する。


【手続補正１１】
【補正対象書類名】明細書
【補正対象項目名】００２８
【補正方法】変更
【補正の内容】
【００２８】
第１５発明は、第１〜第１４発明において、めっき表面における平坦部の面積率が２０％以上、８０％以下であることを特徴とするの合金化溶融亜鉛めっき鋼板を提供する。


【手続補正１２】
【補正対象書類名】明細書
【補正対象項目名】００４６
【補正方法】変更
【補正の内容】
【００４６】
摺動抵抗低減効果のある網目状構造の典型的な形態は、凹部の平面構造を円と仮定した場合、その平均直径として５ｎｍ〜５００ｎｍであり、凸部の平均高さは５００ｎｍ以下である。また、不連続な凹部の数は、１μｍ2当たり５個以上であることが望ましく、１０個以上であることがより望ましい。